【手続補正書】
【提出日】平成17年2月10日(2005.2.10)
【手続補正１】
【補正対象書類名】明細書
【補正対象項目名】発明の名称
【補正方法】変更
【補正の内容】
【発明の名称】防曇性樹脂シートならびに防曇性成形品およびその製造方法
【手続補正２】
【補正対象書類名】明細書
【補正対象項目名】特許請求の範囲
【補正方法】変更
【補正の内容】
【特許請求の範囲】
【請求項１】
ＨＬＢ値（親水性−親油性バランス値）が１０〜１８の非イオン系界面活性剤（Ａ）と、デキストリンおよび／またはその誘導体（Ｂ）とを含有する防曇剤の塗膜をスチレン系樹脂シート上に有することを特徴とする防曇性樹脂シート。
【請求項２】
デキストリンおよび／またはその誘導体（Ｂ）が、サイクロデキストリンおよび／またはその誘導体である請求項１記載の防曇性樹脂シート。
【請求項３】
前記非イオン系界面活性剤（Ａ）が、ショ糖脂肪酸エステルである請求項１または２記載の防曇性樹脂シート。
【請求項４】
前記防曇剤の塗膜の固形分塗布量が、５〜１５０ｍｇ／ｍ２である請求項項１〜３のいずれか１項記載の防曇性樹脂シート。
【請求項５】
前記スチレン系樹脂シートの片面に前記防曇剤の塗膜を有し、反対面がシリコーンオイル塗布量５〜１５０ｍｇ／ｍ２の面である請求項１〜４のいずれか１項記載の防曇性樹脂シート。
【請求項６】
前記スチレン系樹脂シートが、二軸延伸したものである請求項１〜５のいずれか１項記載の防曇性樹脂シート。
【請求項７】
請求項１〜６のいずれか１項記載の防曇性樹脂シートを加熱成形したことを特徴とする防曇性成形品。
【請求項８】
前記加熱成形を真空成形機、熱板圧空成形機または真空圧空成形機により行うことを特徴とする請求項７記載の防曇性成形品の製造方法。
【手続補正３】
【補正対象書類名】明細書
【補正対象項目名】０００１
【補正方法】変更
【補正の内容】
【０００１】
【産業上の利用分野】
本発明は、防曇性能に優れた防曇性樹脂シートならびにこの樹脂シートを成形した成形品およびその製造方法に関する。
【手続補正４】
【補正対象書類名】明細書
【補正対象項目名】０００６
【補正方法】変更
【補正の内容】
【０００６】
【発明が解決しようとする課題】
本発明の課題は、成形方法および金型形状に依らず優れた防曇性能を発揮し、特に優れた初期防曇性を有する二次成形品が得られるものであって、この防曇剤の塗膜を有する樹脂シートをロール状に巻き取った際でも防曇剤塗布面の反対面へ防曇剤が転移しにくく、防曇性の低下を抑制できる防曇剤の塗膜を有する防曇性樹脂シート、および、この防曇性樹脂シートを成形した成形品およびその製造方法を提供することである。
【手続補正５】
【補正対象書類名】明細書
【補正対象項目名】０００７
【補正方法】変更
【補正の内容】
【０００７】
【課題を解決するための手段】
本発明者らは、前記課題を解決すべく鋭意検討を行った結果、ＨＬＢ値（親水性−親油性バランス）が１０〜１８の非イオン系界面活性剤（Ａ）とデキストリンおよび／またはその誘導体（Ｂ）を必須成分として含有する防曇剤の塗膜をスチレン系樹脂シート上に有する防曇性樹脂シート、および、この樹脂シートを成形した成形品は、前記課題を解決できるものであること等を見い出し、本発明を完成するに至った。
【手続補正６】
【補正対象書類名】明細書
【補正対象項目名】０００８
【補正方法】変更
【補正の内容】
【０００８】
すなわち、本発明は、ＨＬＢ値（親水性−親油性バランス値）が１０〜１８の非イオン系界面活性剤（Ａ）と、デキストリンおよび／またはその誘導体（Ｂ）とを含有する防曇剤の塗膜をスチレン系樹脂シート上に有することを特徴とする防曇性樹脂シートを提供するものである。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
さらに、本発明は、前記防曇性樹脂シートを成形した成形品およびその製造方法を提供するものである。
【手続補正９】
【補正対象書類名】明細書
【補正対象項目名】００１８
【補正方法】変更
【補正の内容】
【００１８】
本発明で用いられる防曇剤としては、成形方法および金型形状に依らず優れた防曇性能を発揮して、防曇性に優れた二次成形品が得られること、および、この防曇剤の塗膜を片面に有する樹脂シートをロール状に巻き取った際に、特に反対面へ転写しにくい防曇剤の塗膜が形成されることから、非イオン系界面活性剤（Ａ）１００重量部に対して、デキストリンおよび／またはその誘導体（Ｂ）が５〜６０重量部となる割合で含有していることがより好ましく、なかでも、２０〜５０重量部となる割合で含有していることが特に好ましい。
【手続補正１０】
【補正対象書類名】明細書
【補正対象項目名】００１９
【補正方法】変更
【補正の内容】
【００１９】
本発明において、防曇剤を樹脂シートに塗布する方法としては、非イオン系界面活性剤（Ａ）とデキストリンおよび／またはその誘導体（Ｂ）を含有してなる防曇剤を、樹脂シート表面に塗布した後、乾燥する方法が好ましい。防曇剤の作製方法としては、特に限定されるものではなく、例えば、水性媒体等の溶媒中に、非イオン系界面活性剤（Ａ）とデキストリンおよび／またはその誘導体（Ｂ）とを溶解させていれば良い。この防曇剤の溶媒としては、特に限定されるものではないが、溶解性の観点から水を主体成分とする水性媒体であることが好ましい。また、本発明の防曇剤の液中には、防腐目的で少量のエタノール等を含有させても良い。
【手続補正１１】
【補正対象書類名】明細書
【補正対象項目名】００２０
【補正方法】変更
【補正の内容】
【００２０】
また、本発明で用いられる防曇剤としては、非イオン系界面活性剤（Ａ）とデキストリンおよび／またはその誘導体（Ｂ）とを、これらの総固形分濃度が０．１〜４０重量％となる割合で水を主体成分とする水性媒体中に溶解していることが、防曇剤の塗布が容易で、塗布ムラによる樹脂シートの外観不良が発生しにくいことから好ましく、０．２〜１０重量％となる割合で溶解していることが特に好ましい。この場合、防曇剤中の非イオン系界面活性剤（Ａ）の固形分濃度が０．０６〜３８重量％で、デキストリンおよび／またはその誘導体（Ｂ）の固形分濃度が０．００５〜１５重量％であることが好ましく、なかでも非イオン系界面活性剤（Ａ）の固形分濃度が０．１２〜９．５重量％で、デキストリンおよび／またはその誘導体（Ｂ）の固形分濃度が０．０１〜３．７５重量％であることが特に好ましい。
【手続補正１２】
【補正対象書類名】明細書
【補正対象項目名】００２１
【補正方法】変更
【補正の内容】
【００２１】
さらに、本発明で用いられる防曇剤中に、非イオン系界面活性剤（Ａ）以外の帯電防止剤、例えば、陰イオン系界面活性剤や、ＨＬＢ値が１０〜１８の範囲外の非イオン系界面活性剤等を、本発明の効果を阻害しない範囲で添加することができる。また、必要に応じて、防曇剤中に、ポリジメチルシロキサンを主体成分とするシリコーンエマルジョン液を、本発明の効果を阻害しない範囲で分散させても良い。
【手続補正１３】
【補正対象書類名】明細書
【補正対象項目名】００２２
【補正方法】変更
【補正の内容】
【００２２】
本発明の防曇性樹脂シートに使用される樹脂は、ポリスチレン、結晶性ポリスチレン、スチレン−ブタジエン共重合体、スチレン−ブタジエン−スチレン共重合体、スチレン−イソプレン−スチレン共重合体、スチレン−イソプレン−ブタジエン−スチレン共重合体、スチレン−エチレン−ブタジエン−スチレン共重合体、透明性スチレン−ブタジエン−（メタ）アクリル酸アルキルエステル共重合体、スチレン−（メタ）アクリル酸共重合体、スチレン−無水マレイン酸共重合体、スチレン−（メタ）アクリル酸アルキルエステル共重合体等のスチレン系樹脂である。また、得られる樹脂シートの透明性を阻害しない範囲で、これらの樹脂を二種類以上混合して使用しても良い。さらに、これらの樹脂より得られる樹脂シートは、これらの樹脂を一種類以上使用した二層以上の多層化シートであっても良い。さらにまた、これらのシートに一軸若しくは二軸方向の延伸処理が施してあっても良い。
【手続補正１４】
【補正対象書類名】明細書
【補正対象項目名】００２３
【補正方法】変更
【補正の内容】
【００２３】
前記スチレン系樹脂は、透明性、成形性に優れているため、各種食品包装用の蓋材として多用されているが、他の熱可塑性樹脂と比較して樹脂自体の疎水性が極めて高く、防曇性に優れるという効果が発現し易いことから、本発明の防曇性樹脂シート用として好適である。さらに、二軸延伸ポリスチレン系樹脂シートは、熱板圧空成形機で加熱成形する場合が多いため、加熱成形時の成形体の防曇性低下が著しく、優れた初期防曇性を有する二次成形品が得られるという効果が特に発現し易いことから、本発明の防曇性樹脂シート用として最も好適である。
【手続補正１５】
【補正対象書類名】明細書
【補正対象項目名】００２６
【補正方法】変更
【補正の内容】
【００２６】
本発明において、防曇剤を樹脂シートに塗布する方法としては、特に制限されないが、前記した通り、溶液状の防曇剤を塗布することが好ましく、具体的には、樹脂シートの表面に親水化処理を施した後、該防曇剤を、この処理面に塗布し、溶媒を乾燥する方法が挙げられる。
【手続補正１６】
【補正対象書類名】明細書
【補正対象項目名】００３２
【補正方法】変更
【補正の内容】
【００３２】
また、本発明の防曇性樹脂シートの防曇剤の塗膜面とは反対面に、樹脂シートの成形品と成形金型との離型性、および、成形品同士の剥離性を向上させるために、シリコーンオイルやそのエマルジョン液を塗布しても良い。シリコーンオイルやそのエマルジョン液中には、帯電防止効果のある界面活性剤や滑剤等を添加することができる。この際、防曇剤塗布面の反対面への防曇剤の転移を防ぐ目的で、反対面のぬれ係数を前記範囲内にするために、コロナ処理等の親水化処理を施さずに塗布することが好ましい。また、塗布状態が良好になることから、シリコーンオイルとしての塗布量が５〜１５０ｍｇ／ｍ２の範囲内となるように塗布することがより好ましい。さらに、ロール状に巻き取った際の防曇剤の反対面への転移による防曇性低下を防ぐ目的から、本発明の防曇性樹脂シートでは、シリコーンオイルやそのエマルジョン液を塗布した面のぬれ係数が２０〜３０ｍＮ／ｍであることがより好ましい。
【手続補正１７】
【補正対象書類名】明細書
【補正対象項目名】００５５
【補正方法】変更
【補正の内容】
【００５５】
【表１】
2003119451.tif 000001
【手続補正１８】
【補正対象書類名】明細書
【補正対象項目名】００５６
【補正方法】変更
【補正の内容】
【００５６】
【表２】
2003119451.tif 000002